폴리아 믹 산 용액 B 7 을 179 . 2 g , A 11 을 820 . 9 g 혼합 하 고 , 실온 에서 2 시간 교반 함 으로써 , 폴리머 고형분 이 4 . 3 질량 ％ 이 고 , 폴리머 고형분 의 질량비 가 , B 7 : A 11 = 25 : 75 가 되 는 액정 배향 제 ( C 13 ) 을 1000 g 얻 었 다 . 그 점도 는 11 mPa · s 이 었 다 .